ПОПЕРЕЧНО-СШИТЫЕ ПОЛИИМИДНЫЕ МЕМБРАНЫ

1. Способ модификации содержащей полиимид мембраны для ультра- или нанофильтрации для того, чтобы повысить устойчивость мембраны к органическим растворителям при сохранении ее проницаемости, причем указанный способ содержит поперечную сшивку полиимида с применением аминосоединения.
2. Способ по п.1, кроме того, содержащий стадию, на которой поперечно-сшитую мембрану подвергают процедуре замены растворителя.
3. Способ по п.2, где процедура замены растворителя содержит погружение мембраны в ванну с изопропанолом с последующим погружением в ванну с изопропанолом и глицерином.
4. Способ по п.2, кроме того, содержащий стадию сушки мембраны.
5. Способ по п.1, где мембрана содержит полиимид со следующей общей структурой
6. Способ по п.1, где мембрана содержит полиимид со следующей общей структурой
7. Способ по любому из пп.1-6, где процедура поперечной сшивки включает погружение полиимидной мембраны в раствор, содержащий аминосоединение, выбранное из группы, состоящей из циклогексиламина, п-ксилилендиамина, 1,2-диаминоэтана, 1,6-гександиамина, 3-аминопропилметилдиэтоксисилана, трис(2-аминоэтил)амина, триэтилентетрамина, пентаэтиленгексамина, полиэтиленимина, диаминов простых полиэфиров преимущественно на основе полиэтиленоксидной основной цепи с молекулярной массой от 50 до 20000, полиэтиленамина, замещенного триметоксисилилпропилом, имеющего молекулярную массу от 200 до 200000, полиэтиленамина, имеющего молекулярную массу от 1000 до 200000, водного гидроксида аммония и изобутиламина.
8. Способ по п.7, где поперечная сшивка включает погружение мембраны в 1-25% мас./об. раствор п-ксилендиамина в метаноле.
9. Способ по п.8, где поперечная сшивка включает погружение мембраны в 10% мас./об. раствор п-ксилендиамина в метаноле.
10. Мембрана, получаемая способом по пп.1-9, которая устойчива к органическим растворителям и их смесям.
11. Мембрана по п.10, которая специфично устойчива к апротонным растворителям.
2·
12. Мембрана по п.10 или 11, где указанная мембрана имеет номинальный предел отсечения мембраны по молекулярной массе (MWCO) 200-2000 Да и проницаемость, по меньшей мере, 1 л/мбар·ч.
13. Применение мембраны по пп.10-12 в процессе разделения жидкостей под давлением, включая органические растворители.
14. Способ отделения соединений с молекулярной массой от 200 до 2000 Да от раствора указанного соединения в органическом растворителе или смеси растворителей, причем указанный процесс содержит контакт раствора под давлением с полиимидной мембраной, модифицированной по способу по пп.1-9.
15. Способ по п.14, где указанный органический растворитель представляет собой апротонный растворитель, или указанная смесь органических растворителей содержит апротонный растворитель.